(57)【要約】【課題】マット層形成インキ（以下「エンボスインキ」と表現する）を用いて部分マットハードコート転写シートを作成するとき、版胴に形成された不要なインキをドクター刃で完全に除去しきれず転写シートに地汚れが生じる点である。【解決手段】転写シートにグラビア印刷により印刷し、マット形状を形成するために用いるフィラーとビヒクルからなるエンボスインキである。フィラーは吸油量が１００以上３００ｍｌ／１００ｇ以下であり、ビヒクルはＯＨ価が７０ｍｇＫＯＨ／ｇ以下の樹脂である。ビヒクル１重量部とフィラーを０．０５重量部以上０．１０重量部以下混合した。【選択図】図１
2011231254.tif 000002
【特許請求の範囲】
【請求項１】
転写シートにグラビア印刷により印刷し、マット形状を付与するために用いる、フィラーとビヒクルからなるエンボスインキにおいて、
フィラーは吸油量が１００ｍｌ／１００ｇ以上３００ｍｌ／１００ｇ以下であり、
ビヒクルはＯＨ価が７０ｍｇＫＯＨ／ｇ以下の樹脂であり、
前記ビヒクル１重量部と前記フィラーを０．０５重量部以上０．１０重量部以下混合したことを特徴とするエンボスインキ。
【請求項２】
前記ビヒクルがエポキシメラミン樹脂とアクリル樹脂の混合物であることを特徴とする請求項１に記載したエンボスインキ。
【請求項３】
前記フィラーがシリカであることを特徴とする請求項１乃至２いずれかに記載したエンボスインキ。
【請求項４】
剥離性を有する基体シート上に、少なくとも部分マット層、ハードコート層、接着層が積層された部分マットハードコート転写シートにおいて、
前記部分マット層は、請求項１乃至３いずれかに記載したエンボスインキを用いるグラビア印刷により形成される部分マットハードコート転写シート。
【請求項５】
請求項４に記載した部分マットハードコート転写シートを射出成形用金型内に挟み込み、キャビティ内に溶融状態の成形樹脂を射出し、射出成形品を得るのと同時にその表面に前記部分マットハードコート転写シートを接着し、前記射出成形用金型を型開きして部分マット層とともに基体シートを剥離する部分マットハードコート成形品の製造方法。
【発明の詳細な説明】
【技術分野】
【０００１】
本発明は、転写シートに印刷により形成しマット（艶消し）部分を形成するために用いるエンボスインキ、部分的にマット部分を有しかつ表面強度の高い成形品を得るために用いる部分マットハードコート転写シートと部分マットハードコート成形品の製造方法に関するものである。
【背景技術】
【０００２】
表面強度が高く、表面が部分的にマット形状の装飾成形品を得るための転写シートとして、基体シート上に部分的にグラビア印刷法によりマット層を形成し、その上にハードコート層を形成し、さらにその上に図柄層、接着層などを形成したものがある。
【０００３】
上記部分的なマット層は、以下の(1)〜(4)の工程で印刷される。図２はグラビア印刷法の説明図であり、図２を参照しつつ説明する。
(1) インキタンク２１からインキローラ２３にインキ２２を写し取る工程、
(2) インキローラ２３に写し取ったインキを版胴２４にさらに写し取る工程、
(3 ) 版胴２４に写し取ったインキのうち、版胴に形成された凹部分のみにインキが載った状態にするために、ドクター刃２５で不要なインキを除去する工程、
(4) 版胴の凹部分に形成されたインキを基体シート１に印刷する工程。
【０００４】
マット層はハードコート層に凹凸形状を付与するものであり、マット層を形成するインキはフィラーとビヒクルの混合物である。
【０００５】
従来のマット層形成インキ（以下「エンボスインキ」と表現する）は、フィラーとしてシリカ、アルミナなどの微粒子を用い、ビヒクルとしてエポキシ系樹脂、メラミン系樹脂、またはこれらの共重合樹脂や混合物からなる（例えば特許文献１参照）。特に、フィラーとしてシリカ粒子、ビヒクルとしてエポキシメラミン樹脂とアミノアルキッド樹脂の混合物が多用される。
【０００６】
しかし、従来のインキを用いてグラビア印刷法で基体シートに部分的にマット層を形成すると上記(3)の工程において、版胴に形成された不要なインキをドクター刃で除去しきれず、マット層形成を意図する場所以外にも余分なマット層（以下転写シートに関して「地汚れ」と表現し、成形品に関し「不要マット層」と表現する）が形成されてしまう欠点があった。このため、所望の位置のみにマット層を形成することができない問題点があった。
【先行技術文献】
【特許文献】
【０００７】
【特許文献１】特開２０００−８５２９９号公報
【発明の概要】
【発明が解決しようとする課題】
【０００８】
解決しようとする問題点は、版胴に形成された不要なインキをドクター刃で完全に除去しきれない点である。また、解決しようとする問題点は、部分マットハードコート転写シートに地汚れが生じる点である。さらに、解決しようとする問題点は、部分マットハードコート転写シートを転写して製造する成形品において、マット層に由来するつや消し部分と光沢部分のコントラストが不明瞭となる点である。
【０００９】
本発明のその他の課題は、本発明の説明により明らかになる。
【課題を解決するための手段】
【００１０】
発明者らは、従来のエンボスインキとその印刷における挙動を観察し、以下の知見を得た。
【００１１】
従来のエンボスインキであるシリカ微粒子並びに、エポキシメラミン樹脂及びアミノアルキッド樹脂の混合物はフィラーとビヒクルが均一に分散していない。従来のエンボスインキを静置保存するとエンボスインキは上層と下層に２分する。
【００１２】
上層の上澄み部には樹脂成分が集まり、下層の沈降部にはシリカと樹脂の混合物が集まる。さらに、沈降部に存在するシリカと樹脂は、シリカの割合が多いなどの理由により、シリカと樹脂のゲル状混合物となっている。
【００１３】
シリカと樹脂の当該ゲル状混合物が版胴に付着するとドクター刃で完全に除去されず、除去されなかったインキが基体シート上に印刷され、地汚れと不要マット層の原因となる。
【００１４】
上記の知見に基づき以下の課題を解決するための手段に想到した。
【００１５】
本発明の一の態様にかかるエンボスインキは、
転写シートにグラビア印刷により印刷し、マット形状を付与するために用いる、フィラーとビヒクルからなるエンボスインキにおいて、
フィラーは吸油量が１００ｍｌ／１００ｇ以上３００ｍｌ／１００ｇ以下であり、
ビヒクルはＯＨ価が７０ｍｇＫＯＨ／ｇ以下の樹脂であり、
前記ビヒクル１重量部と前記フィラーを０．０５重量部以上０．１０重量部以下混合したことを特徴とする。
【００１６】
本発明の好ましい実施態様にかかるエンボスインキにあって、
前記ビヒクルがエポキシメラミン樹脂とアクリル樹脂の混合物であってもよい。
【００１７】
本発明の他の好ましい実施態様にかかるエンボスインキにあって、
前記フィラーがシリカであってもよい。
【００１８】
本発明の他の態様にかかる部分マットハードコート転写シートは、
剥離性を有する基体シート上に、少なくとも部分マット層、ハードコート層、接着層が積層された部分マットハードコート転写シートにおいて、
前記部分マット層は、本発明にかかるエンボスインキを用いるグラビア印刷により形成されることを特徴とする。
【００１９】
本発明のその他の態様にかかる部分マットハードコート成形品の製造方法は、
本発明にかかる部分マットハードコート転写シートを射出成形用金型内に挟み込み、キャビティ内に成形樹脂を射出し、射出成形品を得るのと同時にその表面に前記部分マットハードコート転写シートを接着し、前記射出成形用金型を型開きして部分マット層とともに基体シートを剥離することを特徴とする。
【００２０】
以上説明した本発明、本発明の好ましい実施態様、これらに含まれる構成要素は可能な限り組み合わせて実施することができる。
【発明の効果】
【００２１】
本発明にかかるエンボスインキは、フィラーとビヒクルの相溶性が良い等の理由から混合後に静置しても、２層に分離することがない。このため、フィラーとビヒクルのゲル状混合物は生じない。よって、本発明にかかるエンボスインキを用いてグラビア印刷を行うと、意図する領域にのみマット層が印刷される。また、本発明にかかるエンボスインキは、フィラーの割合を増やすことができる。このため、より一層凹凸のマット層を形成することができる。
【００２２】
本発明にかかる部分マットハードコート転写シートは地汚れが形成されない。
【００２３】
本発明にかかる部分マットハードコート成形品の製造方法によれば、つや消し部分と光沢部分のコントラストが明瞭な成形品を得ることができる。さらに、当該成形品は、単一マット領域内において、また、複数のマット領域相互間において、マット感にムラが生ぜず、マット感が一律になるという利点を有する。
【図面の簡単な説明】
【００２４】
【図１】図１は部分マットハードコート転写シートの断面説明図である。
【図２】図２はグラビア印刷法の説明図である。
【発明を実施するための形態】
【００２５】
以下、図面を参照して本発明の実施例にかかるエンボスインキ、部分マットハードコート転写シートと部分マットハードコート成形品の製造方法をさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２６】
エンボスインキはフィラーとビヒクルから構成される。フィラーは、印刷面にマット形状を形成するものである。
【００２７】
フィラーの吸油量は通常１００ｍｌ／１００ｇ以上３００ｍｌ／１００ｇ以下であり、好ましくは１００ｍｌ／１００ｇ以上２５０ｍｌ／１００ｇ以下である。従来のエンボスインキに使用されている親水性の強いフィラーに比較して疎水性の強いフィラーを使用する。フィラーはシリカ、アルミナ、酸化チタン、カーボンブラック、沈降性バリウム、炭酸カルシウム、酸化カルシウム、タルク等を成分とする無機顔料微粒子や、フタロシアン、ジオキサジン、アントラキノン系などの有機顔料微粒子や樹脂ビーズなどである。これらの中でシリカが好適に使用できる。シリカはビヒクルと混合後、時間が経過しても粒子径が一定している。
【００２８】
ビヒクルとフィラーの混合割合については、フィラー混合量の下限値がビヒクル１重量部とフィラー０．０５重量部である。フィラー混合量の上限値はビヒクル１重量部とフィラー０．１０重量部である。換言すれば、ビヒクル１重量部とフィラーを０．０５重量部以上０．１０重量部以下混合する。この範囲にあれば、フィラーはビヒクルと十分混合され、また、印刷面に十分なマット形状が形成される。
【００２９】
従来のエンボスインキにあっては、ビヒクル１重量部とフィラー０．０５重量部程度混合している。当該重量部を超えるフィラーを加えても、エンボスインキは均一な溶液にならなかった。対して本発明にかかるエンボスインキは、ビヒクル１重量部にフィラーを０．１０重量部まで添加可能である。
【００３０】
フィラーであるシリカの平均粒子径は３μｍ〜８μｍである。この範囲にあれば、ほどよいマット形状を形成することができる。
【００３１】
ビヒクルはＯＨ価が７０ｍｇＫＯＨ／ｇ以下の樹脂である。ビヒクル樹脂のＯＨ価の下限値は、通常０ｍｇＫＯＨ／ｇである。入手可能性や他の諸性質の観点から、好ましくは５ｍｇＫＯＨ／ｇである。従来のエンボスインキに使用されるエポキシメラミンとアミノアルキッド系樹脂はＯＨ価が８０ｍｇＫＯＨ／ｇ〜１００ｍｇＫＯＨ／ｇ程度である。
【００３２】
このようにビヒクルを親油性の強い樹脂に変更してフィラーとの相溶性を向上させた。ここでＯＨ価は、混合樹脂の場合には混合物として測定した値であり、一種の樹脂の場合には一種の樹脂として測定した値である。
【００３３】
ビヒクルの具体例としてエポキシメラミン樹脂とアクリル樹脂の混合物、エポキシメラミン樹脂とポリエステル樹脂の混合物、エポキシメラミン樹脂とウレタン樹脂の混合物、エポキシメラミン樹脂とアミノアルキッド系樹脂の混合物などを挙げることができる。
【００３４】
次にエンボスインキを用いる部分ハードコート転写シートを説明する。
【００３５】
図１は部分マットハードコート転写シート１００の断面説明図である。部分マットハードコート転写シート１００は基体シート１を含む。基体シート１の一方の面は剥離性を有する。当該剥離性を有する面は部分マット層３やハードコート層４を形成する面である。
【００３６】
基体シート１の材質としては、ポリプロピレン系樹脂、ポリエチレン系樹脂、ポリアミド系樹脂、ポリエステル系樹脂、アクリル系樹脂、ポリ塩化ビニル系樹脂などの樹脂シート、アルミニウム箔、銅箔などの金属箔、グラシン紙、コート紙、セロハンなどのセルロース系シート、あるいは以上の各シートの複合体などを使用することができる。基体シート１の剥離性を向上させるために、基体シート１の表面に離型層を設けてもよい。離型層の材質としては、メラミン系樹脂、シリコーン系樹脂、フッ素系樹脂、セルロース誘導体、尿素系樹脂、ポリオレフィン系樹脂、パラフィン系樹脂およびこれらの複合物などを用いることができる。離型層の形成方法としては、ロールコート法、スプレーコート法などのコート法、グラビア印刷法、スクリーン印刷法などの印刷法があげられる。
【００３７】
次に、基体シート１の一方の表面上に部分マット層３を形成する。部分マット層３は、基体シート１の表面に接して形成する。基体シートの表面に離型層を形成した場合には、部分マット層３は離型層に接して形成される。
【００３８】
部分マット層３は転写後に、基体シート１とともに成形品から剥離することで、部分マット層３のマット形状、すなわち微細な凹凸形状、をハードコート層４の一部に写し取らせるものである。
【００３９】
部分マット層３は本発明にかかるエンボスインキを用いて、印刷により形成される。印刷方法はグラビア印刷法である。もっとも、スクリーン印刷法、オフセット印刷法を採用してもよい。また、コート法により塗布してもよい。コータは例えば、バーコーターが使用できる。
【００４０】
部分マット層３の厚さは、通常０．５μｍ〜３０μｍ、より好ましくは０．５μｍ〜５μｍである。この範囲にあれば、二次元や三次元形状に成形同時転写する際に基体シート１が伸ばされても、部分マット層３が剪断されることを防止でき、また、基体シート１の伸びに追随できず部分マット層３自体にクラックを生じることを防止できるからである。
【００４１】
基体シート１、または部分マット層３の上に全面的にハードコート層４が形成されている。ハードコート層４は一定以上の硬度を有し、転写後に基体シート１を剥離した際に、基体シート１から剥離して転写層の最上層となる層である。ハードコート層４は、紫外線硬化性樹脂などの光硬化性樹脂、電子線硬化性樹脂などの放射線硬化性樹脂などに代表される紫外線や電子線等で硬化する活性エネルギー線硬化性樹脂からなる。
【００４２】
ハードコート層４は熱硬化性かつ活性エネルギー線硬化性の樹脂であってもよい。活性エネルギー線硬化性樹脂は、例えば、ウレタンアクリレート系樹脂やシアノアクリレート系樹脂である。熱硬化性かつ活性エネルギー線硬化性の樹脂は、例えば、ウレタンアクリレート系樹脂やシアノアクリレート系樹脂にイソシアネートなどの添加剤を加えた樹脂である。熱硬化性かつ活性エネルギー線硬化性の樹脂は加熱することにより、樹脂中のモノマーやオリゴマーの一部が架橋され半硬化状態になる。半硬化状態のハードコート層は、さらに紫外線などの活性エネルギー線を照射すれば硬化状態となる。
【００４３】
ハードコート層４はグラビア印刷法又は液体コーティング法で形成する。液体コーティング法として、グラビアコート法、ロールコート法、コンマコート法、リップコート法などを例示できる。ハードコート層４の厚さは、通常２μｍ以上４０μｍ以下であり、より好ましくは２μｍ以上１０μｍ以下である。上記の厚さ範囲にすれば、本発明の製造方法で作成した部分マットハードコート転写シート１００を用いて得られる樹脂成形品の表面は厚いハードコート層が転移するから、表面硬度に優れたものとすることができる。
【００４４】
ハードコート層４として熱硬化性かつ活性エネルギー線硬化性の樹脂を選択する場合には、ハードコート層を形成した後に、加熱して半硬化状態とする。
【００４５】
ハードコート層の上に図柄層９を形成してもよい。図柄層９は設けない場合もある。  図柄層９はハードコート層４の上に全面または一部の面に形成する。図柄層９の材質は、ポリビニル系樹脂、ポリアミド系樹脂、ポリアクリル系樹脂、ポリウレタン系樹脂、ポリビニルアセタール系樹脂、ポリエステルウレタン系樹脂、セルロースエステル系樹脂、アルキッド樹脂などの樹脂をバインダーとし、適切な色の顔料または染料を着色剤として含有する着色インキを用いるとよい。
【００４６】
図柄層９の形成方法としては、オフセット印刷法、グラビア印刷法、スクリーン印刷法などの通常の印刷法などを用いるとよい。図柄層９は金属薄膜からなるもの、あるいは印刷膜と金属薄膜との組み合わせからなるものでもよい。金属薄膜は真空蒸着法、スパッターリング法、イオンプレーティング法、鍍金法などで形成する。
【００４７】
図柄層９の上に必要に応じて接着層５を形成してもよい。接着層５は、被加飾面に上記の各層を接着するものである。接着層５としては、被加飾の素材に適した感熱性あるいは感圧性の樹脂を適宜使用する。接着層５の形成方法としては、グラビアコート法、ロールコート法、コンマコート法などのコート法、グラビア印刷法、スクリーン印刷法などの印刷法がある。
【００４８】
また、必要に応じて図柄層９とハードコート層４との間や、図柄層９と接着層５との間に各層の層間密着性を向上させるアンカー層を形成してもよい。
【００４９】
部分マットハードコート転写シート１００を使用する成形同時成形品の製造工程の一例を説明する。
【００５０】
製造にはＡ金型とＢ金型からなる射出成形用金型を使用する。Ａ金型とＢ金型を開いて、その間に部分マットハードコート転写シート１００を送り込む。Ａ金型とＢ金型を型締めし、キャビティ内に溶融樹脂を射出する。溶融樹脂の射出に起因する圧熱により、接着層５とハードコート層４が溶融樹脂側に転写される。
【００５１】
その後、冷却あるいは自然放冷すれば溶融樹脂が固化して固化樹脂となり、中間成形品が作られる。次に、中間成形品から基体シート１を取り除く。このとき、部分マット層３も基体シート１に付着した状態で取り除かれる。
【００５２】
次いで、活性エネルギー線を照射してハードコート層４を架橋硬化させる。活性エネルギー線として紫外線などを用い、４００〜４０００ｍＪ／ｃｍ２程度の条件で照射するとよい。このようにして、ハードコート樹脂成形品が得られる。表面に転写され硬化したハードコート層の一部領域はマット（艶消し）領域である。
【００５３】
部分マットハードコート転写シートは、ロール転写機、アップダウン転写機などを用いて、被転写物面に転写してもよい。
【実施例１】
【００５４】
エンボスインキを使用して部分マットハードコート転写シートを作成した。
【００５５】
作成した部分マットハードコート転写シートは、基体シートの一方表面に剥離層、部分マット層、ハードコート層、図柄層、接着層を形成したものである。
【００５６】
３４０ｍｍ×６００ｍｍ、厚さ３８μｍの２軸延伸ポリエチレンテレフタレートフイルムの片面に、グラビア印刷法にて全面に剥離層を印刷し、次に、グラビア印刷法にてエンボスインキを部分的に印刷しマット層を形成した。マット層領域の数は５０箇所であり、当該基体シートの全面積に対してマット層領域の総面積が９５％を占めていた。
【００５７】
次に、１６０℃にて３０秒間熱処理を行った。続いて、バーコーター＃１６にて厚さ１２μｍのハードコート層を形成し、１５０℃にて３０秒間熱処理を施した。次にバーコート法にてアンカー層、絵柄層、接着層を順に形成し、部分マットハードコート転写シートを得た。得られた転写シートを用いて成形同時転写を行ったところ、部分的にマット調である成形品を得た。
【００５８】
実施例１〜６と比較例１〜４にかかるエンボスインキの詳細は表１のとおりである。実施例１〜６と比較例１〜４にあって、フィラーはシリカを使用した。
【００５９】
それぞれのビヒクルにシリカを入れた後、撹拌器で１０分間撹拌し、その後１週間放置した。放置後エンボスインキの分散性を評価した。
【００６０】
分散性は、
○  ビヒクルとシリカとが分離していない
△  シリカのみが沈降
×  ビヒクルとシリカのゲル状物が沈降
の３段階で評価した。
【００６１】
また、それぞれのエンボスインキを用いて作成した部分マットハードコート転写シートの地汚れを評価した。評価は、基体シート側から蛍光灯を使った白色光を照射し、３０ｃｍの距離から地汚れの有無を目視にておこなった。
【００６２】
地汚れは、
○  転写シートに地汚れが確認されない
△  転写シートにうっすら地汚れがある
×  転写シートに地汚れが確認された
の３段階で評価した。
【００６３】
さらに、それぞれのエンボスインキを用いて作成した部分マットハードコート転写シートの光沢ムラを評価した。評価は、基体シート側から蛍光灯を使った白色光を照射し、２０ｃｍの距離から光沢ムラの有無を目視にておこなった。
【００６４】
光沢ムラは、
○  ５０箇所中、光沢ムラが確認されない
△  ５０箇所中、５個以下の光沢ムラを確認した
×  ５０箇所中、６個以上の光沢ムラを確認した
の３段階で評価した。
【００６５】
表１にその結果を示した。
【表１】
2011231254.tif 000003
【００６６】
表１中で、ＥＰＭはエポキシメラミン樹脂を表し、ＡｍＡｌｋはアミノアルキッド樹脂を表している。また、フィラー混合量は、ビヒクル１重量部と混合したフィラーを重量部で示している。さらに、平均粒子径はフィラーであるシリカの平均粒子径である。
【００６７】
実施例１〜６、特に１〜５では、エンボスインキの分散性が良好であり、これを用いて作成した部分マットハードコート転写シートに地汚れが確認されず、マット層相互間に光沢ムラが観察されなかった。
【００６８】
さらに、当該転写シートを用いて作成した成形品は、不要マット層が確認されず、マット層相互間に光沢ムラがなかった。
【符号の説明】
【００６９】
１    基体シート
３    部分マット層
４    ハードコート層
５    接着層
９    図柄層
２１  インキタンク
２２  インキ
２３  インキローラ
２４  版胴
２５  ドクター刃
１００  部分マットハードコート転写シート
【図１】
2011231254.tif 000004
【図２】
2011231254.tif 000005